(57)【要約】【課題】アスベストの結晶が生体に悪影響を及ぼす問題を、これを溶かし去ることて無害化するために、アスベストを溶解できる薬剤のうち、特に生体に害が無く、又地球環境にも負荷をかけず、低コストで取扱いの易しい実用的な処理薬剤をと、数多くの薬剤を模索し、その内から燐酸を選定し、処理条件を満たすための多くのテストと、その特性改良の研究開発を行った。【解決手段】アスベストは単味の燐酸溶液に反応はするが、濃度が高いと反応生成物の粘度が高いために流動性を失い、中心部の溶解反応が妨げられて未反応物のむら（ダマ）を生じ、また低濃度に過ぎる場合は全体的に反応が低下してしまい、アスベストの形態（吹き付け処理状、セメントと混ぜ合わせた状態等々の）に合わせた濃度設定が重要であるのと、特に前記の反応むらの防止と反応時に発生する異臭の防止には多くのテストの結果、一定量の過酸化水素水の添加が最も効果的であった。【特許請求の範囲】
【請求項１】
吹き付け石綿（その他、石綿含有吹き付けロックウ−ル、石綿含有耐火被服板等々）の前段（第一段目）処理の目的である湿潤によるアスベストの飛散防止と、緩慢な溶解作用を兼ねた、燐酸濃度３０〜３５±５％の第一処理（水）溶液。及びその他アスベスト建材の緩慢な溶解用液の組成。
【請求項２】
請求項１とは逆に、急速溶解専用液となる後段の第二段目用処理液として、燐酸の濃度が５０±５％の水溶液。及びその他のアスベスト建材の急速な溶解用液の組成。
【請求項３】
吹き付け石綿（石綿含有吹き付けロックウ−ル、石綿含有耐火被服板等々）の無害化処理の前段として、第一段目処理液（請求項１の処理液）をスプレ−を細く絞った噴霧状でアスベスト面に緩やかに噴射し、湿潤を与え乍らアスベストの飛散を押さえ、全体が湿潤した段階で、第二段階目処理液（請求項２の処理液）を、今度はスプレ−を粗めにして、アスベスト面に充分に散布してアスベストを溶解し無害化する方法。
【請求項４】
燐酸濃度３０±％の請求項１と同一水溶液に、過酸化水素分が３〜５％になるように加えて反応性を向上させた処理液の組成。
【請求項５】
燐酸濃度５０±５％の請求項２と同一溶液に、過酸化水素分を３〜５％になるように加えた反応性を向上させた処理液の組成。
【請求項６】
溶解槽（タンク）用アスベスト溶解用燐酸液（燐酸５０±１０％、過酸化水素分約１０％の水溶液）の組成。
【請求項７】
溶解層（タンク）に請求項６のアスベスト溶解液を張り込み、アスベスト棄物等を投入して、緩やかにスタ−ラ−で攪拌を行い乍ら、連続的にアスベストを溶解・処理する方法。
【請求項８】
請求項１及び請求項２による、処理の後の溶解アスベストの残渣物の処理には、わざわざそれを剥離処理をせずに、漆喰やモルタル又はセッコウ・モルタル等を塗布して、硬化させる方法。
【発明の詳細な説明】
【発明の詳細な説明】
【技術分野】
【０００１】  本発明は、アスベスの結晶を、燐酸の化学反応により溶解することを主体として、無害化することを目的とする処理方法に関する。
【背景技術】
【０００２】  従来建築物等に利用したアスベストの有害性のため、これを防止する対処方法として、その取扱いには水等の散布による湿潤方法。最終処分に、ビニ−ル袋に入れた儘で土中に埋める方法。コンクリ−トで固める方法。高温炉で溶融する方法。現状の儘で封じ込める方法。囲い込み方法等が行われている。
【発明が解決しようとする課題】
【０００３】  生体に危害を及ぼすアスベストの取扱い、処理方法として、従来の諸方法は危険度が高過すぎる。根本的にアスベストを無害化するには、その結晶構造を変形（球形等に）〜溶去しなければならない。
【問題を解決するための手段】
【０００４】  燐酸はアスベスト分子の金属イオン部分と反応し、アスベストを溶解して燐酸塩になる。第一段階ではアスベスト分子内のアルカリ土類のＣａ、Ｍｇ等が第一燐酸塩として透明に溶解し、逐次、反応が進行しＰＨ値が燐酸の酸性から弱アルカリ性程度まで上昇し、不溶性の第二塩（ＭＨＰＯ４）〜第三塩（Ｍ３（ＰＯ４）２）を生成して、アスベストとは別の、生体には安全な結晶に変わる。
【発明を実施するための最良の形態】
【０００５】  燐酸溶液によるアスベスト処理の最適条件は、その処理の対象によって異なる。【０００６】  先ず、鉄骨や壁面に防熱目的で接着剤等で施工した（吹き付けた状態の）アスベスト層に、刷毛やスプレ−等で濃度の高い燐酸液を塗布すると、その厚さが大体２０ｍｍ程度より厚い場合、表面部分のアスベストが激しく反応し部分的に溶解して、その周辺（表面）が高濃度の反応生成物で覆われて高粘度となる結果、反応が下層へ拡散、進行できなくなり、更に時間の経過とともにその周辺が硬化を始めて、表層部分に比べ奥の部分が溶解せずに終り、良い結果が得難い。【０００７】  又逆に燐酸の粘度（濃度）を下げる目的で、水を加え過ぎると本来の反応性が低下して
各種のテスト結果、燐酸濃度が３０〜５０％の範囲の水溶液（市販の７５〜８５％の燐酸液を水で希釈した）が使用に適している。【０００８】  然し、燐酸溶液単味での処理では、次のような問題点がある。
（ａ）アスベストが燐酸液に溶解する際に、臭気が発生する。
（ｂ）単味の燐酸液での溶解反応では、アスベストの溶解物にダマ（ムラ）が発生し易い。【０００９】  これらの問題点は、過酸化水素水の添加で改善できる。
過酸化水素水を添加すると、アスベストとの反応時に発生する臭気が低減し、又アスベストの溶解量が増大する。【００１０】  また、過酸化水素水の添加によって、アスベストの溶解性が平均化して緻密でムラが無く、きれいな溶解結果が得えられる。【００１１】  鉄骨や壁面に防熱等が目的で吹き付けられたアスベトには、燐酸液に大体３〜５％濃度の過酸化水素を含有させる。これより高濃度にしたものの空中散布は作業人員に有害となる。
【実施例】
【００１２】  前記０００６項（鉄骨等に吹き付けた厚め−約２０ｍｍ以上のアスベスト層に対して−）の処理に於いては、第一回目塗布用として燐酸分濃度約３０〜３５±５％程の水溶液を、刷毛やスプレ−（特にスプレ−を細めに絞った状態で）によってって比較的に軽く塗布を行い、アスベストの表面層を湿潤させ、アスベストの飛散を押さえてから、第二回目の塗布液として燐酸の５０％±１０％水溶液を、二度目はスプレ−を稍々粗めた状態で丁寧に吹きつけることで、次項００１３の処理結果より稍々荒いが、一応の処理結果が得られる。【００１３】  更に前記０００６項の第一回目塗布用に、燐酸分濃度約３０〜３５％±５％程迄、過酸化水素分３〜５％に水で希釈した液を、刷毛やスプレ−（特にスプレ−を細目に絞って噴射する）によって比較的に軽く（薄く）塗布を行い、アスベストの表面層を湿潤させてアスベストの飛散を押さえてから、第二回目の塗布液（約５０±５％程の燐酸濃度と３〜５％濃度の水溶液）をスプレ−の稍々荒くした状態で丁寧に吹き付けるとアスベストが全体的にきれいに溶解する。【００１４】  燐酸液に溶解し分解させられたアスベストの残渣は、直ちに別の結晶体（粒経１００〜３００ミクロン程度の正６面体）として析出してくるが、これらの上から漆喰やモルタル〜セッコウ・モルタル等を塗布すると数十時間で白色の硬化物になる。【００１５】  アスベスト廃棄物類を、タンク等に満たした当該燐酸溶液で溶解処理をする場合には、燐酸分５０±１０％、過酸化水素分を最大１５％含有する水溶液が適当である。実際の溶解作業では、良く攪拌を行うことが重要である。
【発明の効果】
【００１６】  本発明は、以上の説明の様に容易な処理形態で実施され、次記の効果を奏する。
【００１７】  燐酸液はアスベストの危険とされる結晶（ミクロの円筒状）を溶解するが、その濃度が高過ぎると反応生成物の粘度が高い為に、アスベストの層が厚い場合等では、液が付着した部分のみが反応し、高粘度生成物のために反応が全体に拡散できず、その周辺、特に層の下辺部分が未反応で終る場合が多く、また逆に、濃度が薄すぎるとその反応が完結しきれず、反応液を多量に必要とするために周辺が水浸し状態となる。
その３０〜５０％水溶液がアスベスト処理に適している。
【００１８】  燐酸液に過酸化水素を加えると、その作用が更に増大され、又アスベストを緻密に溶解する効果がある。
【００１９】  本処理液に加えられた過酸化水素は、燐酸にアスベストが溶解する際に発生する臭気を押さえる効果がある。
【００２０】  本法は、アスベストに塗布するだけで                無害化でき、剥離処理されたものはタンクに液を満たして投入するだけで溶解処理でき、幅広く応用でき、よい結果が得られる。